반응기 를 무수 질소 스트림 으로 철저 하 게 퍼징 한 후 , 이것 을 반응기 에 무수 1 , 3 - 부타디엔 단량체 100 g 을 충전 시키 고 , 반응기 를 65 ℃ 로 가열 한 다음 액체 1 , 3 - 부타디엔 이 반응기 에 남 아 있 지 않 을 때 까지 1 , 3 - 부타디엔 증기 를 환류 응축기 시스템 의 상부 로부터 배출 시킴 으로써 1 , 3 - 부타디엔 증기 로 대체 하 였 다 . 냉각수 를 환류 응축기 및 반응기 자켓 에 적용 하 고 , 1 , 3 - 부타디엔 단량체 1302 g 을 반응기 에 충전 시킨 다음 헥산 중 의 0 . 20 M n - Bu 2 O 19 . 50 mL 를 첨가 하 였 다 . 단량체 를 약 32 ℃ 에서 항온 조절 한 후 , 톨루엔 중 의 1 . 5 M 메틸 알 루미 녹산 ( MAO ) 5 . 20 mL , 헥산 중 의 20 . 6 중량 ％ 1 , 3 - 부타디엔 6 . 5 g , 헥산 중 의 0 . 054 M NdV 1 . 44 mL , 헥산 중 의 1 . 0 M 디 이소부 틸 알루미늄 히드라 이드 ( DIBAH ) 3 . 12 mL 및 헥산 중 의 0 . 2 M 디 에틸 알루미늄 클로라이드 ( DEAC ) 1 . 56 mL 를 혼합 하 여 제조 한 예비 형성 된 촉매 를 반응기 안 에 충전 시켜 중합 을 개시 하 였 다 . 중합 개시 로부터 13 분 후 , 헥산 1360 g 중 에 용해 된 이소프로판올 4 . 6 mL 를 첨가 하 여 중합 을 종결 시켰 다 . 중합 혼합물 을 2 , 6 - 디 - tert - 부틸 - 4 - 메틸 페놀 5 g 을 함유 하 는 이소프로판올 3 갤 론 과 함께 응고 시킨 다음 드럼 - 건조 시켰 다 . 중합체 의 수율 은 130 . 2 g 이 었 다 . 생성 된 중합체 는 다음 과 같 은 특성 을 가졌 다 : ML 1 + 4 = 23 . 0 , Mn = 96 , 000 , Mw = 363 , 000 , Mw / Mn = 3 . 8 , 시스 - 1 , 4 - 결합 = 99 . 1 ％, 트랜스 - 1 , 4 - 결합 = 0 . 6 ％ 및 1 , 2 - 결합 = 0 . 3 ％.